КЕРАМИЧЕСКАЯ МАССА ДЛЯ ПРОИЗВОДСТВА КИРПИЧА
CERAMIC MIXTURE FOR MAKING BRICK

Изобретение относится к области технологии силикатов и касается составов керамических масс для производства кирпича.
Известна керамическая масса следующего состава, мас.%: глина тугоплавкая 20,0-30,0; кварциты 70,0-80,0 [1].
Задачей изобретения повышение морозостойкости кирпича, получаемого из керамической массы.
Технический результат достигается тем, что керамическая масса для производства кирпича, содержащая глину тугоплавкую, кварциты, отличающаяся тем, что дополнительно содержит каолин и глицерин при следующем соотношении компонентов, мас.%: глина тугоплавкая 73,7-79,8; кварциты 16,0-24,0; каолин 2,0-4,0; глицерин 0,2-0,3.
В таблице приведены составы керамической массы для производства кирпича.
Компоненты
Состав, мас.%:
1
2
3
Глина тугоплавкая
73,7
76,75
79,8
Кварциты
24,0
20,0
16,0
Каолин
2,0
3,0
4,0
Глицерин
0,3
0,25
0,2
Морозостойкость, циклы
110-120
110-120
110-120
В составе керамической массы могут быть использованы качественные глины тугоплавкие и каолины любых местророждений.
Компоненты дозируют в требуемых количествах. Кварциты размалывают (до прохождения через сетку 014), добавляют измельченные глину тугоплавкую, каолин, а затем вводят глицерин и смешивают. Массу увлажняют до 9-13% и формуют из нее полусухим способом кирпич, который обжигают при температуре 1100-1200°C.
Керамическая масса хорошо формуется полусухим способом. Отформованные изделия имеют четкие грани.
Источник информации
1. SU 1542932, С04В 33/00, 1990.